(57)【要約】【課題】十分な軽量化が可能であって、外部からの水分の侵入を抑えることができると共に、電解液の拡散も防止できる電気化学デバイス用外装材を提供する。【解決手段】外側層１０と、内側層としての熱可塑性樹脂未延伸フィルム層３と、前記外側層１０と前記内側層３の間に配設された金属箔層４と、を含む電気化学デバイス用外装材において、前記外側層１０が、耐熱性樹脂フィルム層２と、該耐熱性樹脂フィルム層の内面又は／及び外面に積層された蒸着層７と、を含む構成とする。【選択図】図１
2015176658.tif 000002
【特許請求の範囲】
【請求項１】
外側層と、内側層としての熱可塑性樹脂未延伸フィルム層と、前記外側層と前記内側層の間に配設された金属箔層と、を含む電気化学デバイス用外装材において、
前記外側層が、耐熱性樹脂フィルム層と、該耐熱性樹脂フィルム層の内面又は／及び外面に積層された蒸着層と、を含むことを特徴とする電気化学デバイス用外装材。
【請求項２】
前記金属箔層の厚さが５μｍ以上３０μｍ未満である請求項１に記載の電気化学デバイス用外装材。
【請求項３】
前記金属箔層の厚さが５μｍ以上２０μｍ未満である請求項１に記載の電気化学デバイス用外装材。
【請求項４】
前記蒸着層の厚さが５０Å〜１００００Åである請求項１〜３のいずれか１項に記載の電気化学デバイス用外装材。
【請求項５】
前記金属箔層の厚さが５μｍ〜１８μｍであり、前記蒸着層の厚さが５０Å〜１０００Åである請求項１に記載の電気化学デバイス用外装材。
【請求項６】
前記蒸着層は、金属、金属酸化物及びフッ化物からなる群より選ばれる少なくとも１種の材料が蒸着されて形成されたものである請求項１〜５のいずれか１項に記載の電気化学デバイス用外装材。
【請求項７】
前記外側層の外側にさらに第２外側層が積層され、
前記第２外側層は、第２耐熱性樹脂フィルム層と、該第２耐熱性樹脂フィルム層の内面又は／及び外面に積層された第２蒸着層と、を含むことを特徴とする請求項１〜６のいずれか１項に記載の電気化学デバイス用外装材。
【請求項８】
前記外装材の厚さが３０μｍ〜８０μｍである請求項１〜７のいずれか１項に記載の電気化学デバイス用外装材。
【請求項９】
電気化学デバイス本体部と、
請求項１〜８のいずれか１項に記載の電気化学デバイス用外装材とを備え、
前記電気化学デバイス本体部が、前記外装材で外装されていることを特徴とする電気化学デバイス。
【発明の詳細な説明】
【技術分野】
【０００１】
本発明は、スマートフォン、タブレット等の携帯機器に使用される電池やコンデンサ、ハイブリッド自動車、電気自動車、風力発電、太陽光発電、夜間電気の蓄電用に使用される電池やコンデンサ等の電気化学デバイス用の薄くて軽量の外装材および該外装材で外装された電気化学デバイスに関する。
【０００２】
なお、本明細書において、「外側層」の語は、外装材における最外側を意味するものではなく、金属箔層よりも外側に配置されていることを意味するものである。
【０００３】
また、本明細書において、「アルミニウム」の語は、アルミニウム及びその合金を含む意味で用いている。
【背景技術】
【０００４】
スマートフォン、タブレット端末等のモバイル電気機器の薄型化、軽量化に伴い、これらに搭載されるリチウムイオン電池、リチウムポリマー電池、リチウムイオンキャパシタ、電気２重層コンデンサ等の電気化学デバイスの外装材としては、旧来の金属缶に代えて、アルミニウム箔の両面にプラスチックフィルムを貼り合わせたラミネート外装材を用いることで軽量化が図られている。また、その応用として、電気自動車等の電源や、蓄電用途の大型電源、キャパシタ等も、上記構成のラミネート外装材で包装することも増えてきている。
【０００５】
上記ラミネート外装材としては、バリア層となるアルミニウム箔の一方の面に耐熱性の延伸フィルムを貼り合わせると共に、アルミニウム箔の他方の面に熱シールが可能な熱融着性の無延伸フィルムを貼り合わせた構成が一般的であり、このような構成によって総厚さ１００μｍ程度の外装材でも、水分や各種ガスの内部への侵入防止および電解液の漏洩防止機能を有するものとなる（特許文献１参照）。なお、特許文献１の実施例１の外装材は厚さが約９８μｍであり、実施例２の外装材は厚さが約１０３μｍである。
【先行技術文献】
【特許文献】
【０００６】
【特許文献１】特開２００２−２５５１１号公報
【発明の概要】
【発明が解決しようとする課題】
【０００７】
ところで、上記モバイル電気機器等は、近年、更なる薄型化、軽量化が進められており、ここに搭載される電気化学デバイスとしても薄型化、軽量化を図ることが求められており、これを受けて、電気化学デバイス用の外装材の薄膜化、軽量化を図るべく開発が進められている。そして、現在では、アルミニウム箔としてはピンホールが発生している可能性がないとされる３０μｍ以上のものを使用して外装材が構成されている。なお、３０μｍ未満ではアルミニウム箔にピンホールが発生している可能性があり、厚さを薄くすればする程、ピンホールの数が増えることが知られている。ピンホールが存在する場合には、アルミニウム箔は、バリア層としての機能を果たすことができないものとなり、従って外部からの水分の侵入を防止できないし、電解液の拡散、露営も防止できないという問題が発生する。しかして、アルミニウム箔の厚さを３０μｍ以上とした場合には、外装材としての総厚さは少なくとも８０μｍ以上となってしまい、従ってこれ以上の薄膜化、軽量化は難しいのが実状であった。
【０００８】
このため、３０ｍＡ〜５００ｍＡ程度の小容量のリチウムイオン電池等の小型の電気化学デバイス用の外装材として使用する場合にも、実際には、５００ｍＡを超える容量の大きいリチウムイオン電池等の大型の電気化学デバイス用の外装材と同仕様のものを使用するものとなっており、特に３０ｍＡ〜５００ｍＡの容量の小型の電気化学デバイス用の外装材の薄膜化、軽量化は、大きな課題となっていた。
【０００９】
本発明は、かかる技術的背景に鑑みてなされたものであって、十分な軽量化が可能であって、外部からの水分の侵入を抑えることができると共に、電解液の拡散も防止できる電気化学デバイス用外装材を提供することを目的とする。
【課題を解決するための手段】
【００１０】
前記目的を達成するために、本発明は以下の手段を提供する。
【００１１】
［１］外側層と、内側層としての熱可塑性樹脂未延伸フィルム層と、前記外側層と前記内側層の間に配設された金属箔層と、を含む電気化学デバイス用外装材において、
前記外側層が、耐熱性樹脂フィルム層と、該耐熱性樹脂フィルム層の内面又は／及び外面に積層された蒸着層と、を含むことを特徴とする電気化学デバイス用外装材。
【００１２】
［２］前記金属箔層の厚さが５μｍ以上３０μｍ未満である前項１に記載の電気化学デバイス用外装材。
【００１３】
［３］前記金属箔層の厚さが５μｍ以上２０μｍ未満である前項１に記載の電気化学デバイス用外装材。
【００１４】
［４］前記蒸着層の厚さが５０Å〜１００００Åである前項１〜３のいずれか１項に記載の電気化学デバイス用外装材。
【００１５】
［５］前記金属箔層の厚さが５μｍ〜１８μｍであり、前記蒸着層の厚さが５０Å〜１０００Åである前項１に記載の電気化学デバイス用外装材。
【００１６】
［６］前記蒸着層は、金属、金属酸化物及びフッ化物からなる群より選ばれる少なくとも１種の材料が蒸着されて形成されたものである前項１〜５のいずれか１項に記載の電気化学デバイス用外装材。
【００１７】
［７］前記外側層の外側にさらに第２外側層が積層され、
前記第２外側層は、第２耐熱性樹脂フィルム層と、該第２耐熱性樹脂フィルム層の内面又は／及び外面に積層された第２蒸着層と、を含むことを特徴とする前項１〜６のいずれか１項に記載の電気化学デバイス用外装材。
【００１８】
［８］前記外装材の厚さが３０μｍ〜８０μｍである前項１〜７のいずれか１項に記載の電気化学デバイス用外装材。
【００１９】
［９］電気化学デバイス本体部と、
前項１〜８のいずれか１項に記載の電気化学デバイス用外装材とを備え、
前記電気化学デバイス本体部が、前記外装材で外装されていることを特徴とする電気化学デバイス。
【発明の効果】
【００２０】
［１］の発明では、外側層が、耐熱性樹脂フィルム層と、該耐熱性樹脂フィルム層の内面又は／及び外面に積層された蒸着層と、を含む構成であるから、この蒸着層によって、外部からの水分の侵入を抑えることができると共に、電解液の外部への拡散、漏洩も抑えることができる。このように蒸着層の存在によって上記諸効果の向上を達成できるので、その分、金属箔層の厚さを薄く（例えば５μｍ以上３０μｍ未満）設計して軽量化しても、外装材として外部からの水分の侵入を抑えることができると共に電解液の拡散も防止することができる。従って、本発明によれば、十分な薄膜化、軽量化を図りつつ、優れた水分バリア性および優れた電解液拡散防止性を確保することができる。このように薄膜化、軽量化された本発明の外装材を用いて外装された電気化学デバイスは、電気化学デバイスの重量エネルギー密度及び体積エネルギー密度を向上させることができる。なお、本願発明では、蒸着層が金属箔層に対して外側に配置されているので、蒸着層が金属箔層に対して内側に配置された構成（本願発明とは異なる構成）と比較して、外部からの水分の侵入を抑える水分バリア性をより十分に向上させることができる利点がある。即ち、十分な軽量化を図るべく金属箔層の厚さを３０μｍ未満に設定した場合には、金属箔にピンホールが発生している可能性があるが、本願発明では、この金属箔層に対して蒸着層が外側に配置されているので、より確実に外部からの水分の侵入を抑えることができるという有利な効果が得られる。
【００２１】
［２］の発明では、金属箔層の厚さが５μｍ以上３０μｍ未満であるから、優れた水分バリア性および優れた電解液拡散防止性を確保しつつ、さらに薄膜化、軽量化を図ることができる。
【００２２】
［３］の発明では、金属箔層の厚さが５μｍ以上２０μｍ未満であるから、優れた水分バリア性および優れた電解液拡散防止性を確保しつつ、より一層の薄膜化、軽量化を図ることができる。
【００２３】
［４］の発明では、蒸着層の厚さが５０Å〜１００００Åであるから、十分な薄膜化、軽量化を図りつつ、優れた水分バリア性および優れた電解液拡散防止性を確保できる。
【００２４】
［５］の発明では、金属箔層の厚さが５μｍ〜１８μｍであり、蒸着層の厚さが５０Å〜１０００Åであるから、優れた水分バリア性および優れた電解液拡散防止性を確保しつつ、最も十分に薄膜化、軽量化を図ることができる。
【００２５】
［６］の発明では、蒸着層は、金属、金属酸化物及びフッ化物からなる群より選ばれる少なくとも１種の材料が蒸着されて形成されたものであるから、より一層優れた水分バリア性及びより一層優れた電解液拡散防止性を確保できる。
【００２６】
［７］の発明では、前記外側層の外側にさらに第２外側層が積層され、前記第２外側層は、第２耐熱性樹脂フィルム層と、該第２耐熱性樹脂フィルム層の内面又は／及び外面に積層された第２蒸着層と、を含む構成であるので、より優れた水分バリア性及びより優れた電解液拡散防止性を確保できる（後述する実施例５を実施例２の結果と対比することにより明らかである）。
【００２７】
［８］の発明では、外装材の厚さが３０μｍ〜８０μｍであるから、この外装材を用いて外装された電気化学デバイスは、電気化学デバイスの重量エネルギー密度及び体積エネルギー密度をさらに向上させることができる。
【００２８】
［９］の発明（電気化学デバイス）では、外装材により、優れた水分バリア性および優れた電解液拡散防止性を確保できると共に、重量エネルギー密度及び体積エネルギー密度を向上させた電気化学デバイスが提供される。
【図面の簡単な説明】
【００２９】
【図１】本発明の電気化学デバイス用外装材の一実施形態（第１実施形態）を示す断面図である。
【図２】本発明の電気化学デバイス用外装材の他の実施形態（第２実施形態）を示す断面図である。
【図３】本発明の電気化学デバイス用外装材のさらに他の実施形態（第３実施形態）を示す断面図である。
【図４】本発明の電気化学デバイス用外装材のさらに他の実施形態（第４実施形態）を示す断面図である。
【図５】本発明の電気化学デバイスの一実施形態を示す断面図である。
【図６】図５の電気化学デバイスを構成する外装材（平面状のもの）、電気化学デバイス本体部及び外装材（立体形状に成形されたもの）をヒートシールする前の分離した状態で示す斜視図である。
【発明を実施するための形態】
【００３０】
本発明に係る電気化学デバイス用外装材１の一実施形態を図１に示す。この電気化学デバイス用外装材１は、金属箔層４の一方の面に第１接着剤層５を介して外側層１０が積層一体化されると共に、前記金属箔層４の他方の面に第２接着剤層６を介して熱可塑性樹脂未延伸フィルム層（内側層）３が積層一体化された構成からなる。
【００３１】
本発明では、前記外側層１０は、耐熱性樹脂フィルム層２と、該耐熱性樹脂フィルム層２の内面又は／及び外面に積層された蒸着層７とを含む。図１に示す実施形態では、前記外側層１０は、前記耐熱性樹脂フィルム層２と、該耐熱性樹脂フィルム層２の外面に積層された（蒸着された）蒸着層７とからなる。図２に示すように、前記外側層１０が、前記耐熱性樹脂フィルム層２と、該耐熱性樹脂フィルム層２の内面に積層された（蒸着された）蒸着層７とからなる構成を採用してもよい。或いは、前記外側層１０が、前記耐熱性樹脂フィルム層２と、該耐熱性樹脂フィルム層２の外面に積層された（蒸着された）蒸着層７と、前記耐熱性樹脂フィルム層２の内面に積層された（蒸着された）蒸着層７とからなる構成を採用してもよい。
【００３２】
上記電気化学デバイス用外装材１では、外側層１０は、耐熱性樹脂フィルム層２と、該耐熱性樹脂フィルム層２の内面又は／及び外面に積層された蒸着層７とを含む構成であるから、この蒸着層７によって、外部からの水分の侵入を抑えることができると共に、電解液の外部への拡散、漏洩も抑えることができる。このように蒸着層７の存在によって上記諸効果の向上を達成できるので、その分、金属箔層４の厚さを薄く（例えば５μｍ以上３０μｍ未満）設計して軽量化しても、外装材１として外部からの水分の侵入を抑えることができると共に電解液の拡散も防止することができる。従って、本発明によれば、十分な薄膜化、軽量化を図りつつ、優れた水分バリア性および優れた電解液拡散防止性を確保することができる。このように薄膜化、軽量化された本発明の外装材１を用いて外装された電気化学デバイス３０は、電気化学デバイス３０の重量エネルギー密度及び体積エネルギー密度を向上させることができる。
【００３３】
更に、本発明では、図３、４に示す構成を採用するのが好ましい。この構成では、図１の外装材の蒸着層７の外面に、さらに第２外側層２０が積層されており、この第２外側層２０は、第２耐熱性樹脂フィルム層２２と、該第２耐熱性樹脂フィルム層２２の内面又は／及び外面に積層された第２蒸着層２３と、を含む。
【００３４】
即ち、図３に示す実施形態では、外装材１は、金属箔層４の一方の面に第１接着剤層５を介して第１外側層１０が積層一体化されると共に、前記金属箔層４の他方の面に第２接着剤層６を介して熱可塑性樹脂未延伸フィルム層（内側層）３が積層一体化されてなり、前記第１外側層１０は、第１耐熱性樹脂フィルム層２と、該第１耐熱性樹脂フィルム層２の外面に積層された第１蒸着層７とからなり、前記第１蒸着層７の外面に、第３接着剤層２１を介して第２外側層２０が積層された構成であって、前記第２外側層２０は、第２耐熱性樹脂フィルム層２２と、該第２耐熱性樹脂フィルム層２２の外面に積層された第２蒸着層２３とからなる。
【００３５】
また、図４に示す実施形態では、外装材１は、金属箔層４の一方の面に第１接着剤層５を介して第１外側層１０が積層一体化されると共に、前記金属箔層４の他方の面に第２接着剤層６を介して熱可塑性樹脂未延伸フィルム層（内側層）３が積層一体化されてなり、前記第１外側層１０は、第１耐熱性樹脂フィルム層２と、該第１耐熱性樹脂フィルム層２の外面に積層された第１蒸着層７とからなり、前記第１蒸着層７の外面に、第３接着剤層２１を介して第２外側層２０が積層された構成であって、前記第２外側層２０は、第２耐熱性樹脂フィルム層２２と、該第２耐熱性樹脂フィルム層２２の内面に積層された第２蒸着層２３とからなる。
【００３６】
図３、４に示す積層構成では、バリア層の機能を果たすものとして、金属箔層４、第１蒸着層７、第２蒸着層２３の３層のバリア層が存在するので、図１、２に示す積層構成と比較して、より優れた水分バリア性及びより優れた電解液拡散防止性を確保できる利点がある。
【００３７】
なお、本発明において、十分な軽量化を図るべく前記金属箔層４の厚さを３０μｍ未満に設定した場合には、金属箔にピンホールが発生している可能性があり、一方、蒸着層（第１蒸着層）７、第２蒸着層２３は、応力変化等によりごく一部に剥がれが生じる可能性は否定できないものの、図１、２の構成（金属箔層４および蒸着層７の２重のバリア層が設けられた構成）では、前記金属箔層４のピンホールの位置（特定点）と前記蒸着層７の剥がれ点の位置（特定点）とが重なり合う可能性は実質的にないと言えるので、優れた水分バリア性及び優れた電解液拡散防止性を確保することができる。
【００３８】
更に、図３、４の構成では、金属箔層４、第１蒸着層７および第２蒸着層２３の３重のバリア層が設けられており、前記金属箔層４のピンホールの位置（特定点）と前記第１蒸着層７の剥がれ点（特定点）と前記第２蒸着層２３の剥がれ点（特定点）とが３つ全て同じ位置で重なり合う可能性は実質的にはあり得ないので、これら３重のバリア層が設けられた構成（図３、４の構成）では、図１、２の構成（２重のバリア層が設けられた構成）と比較して、より優れた水分バリア性及びより優れた電解液拡散防止性を確保することができる。
【００３９】
本発明において、前記耐熱性樹脂フィルム層（第１耐熱性樹脂フィルム層）２、前記第２耐熱性樹脂フィルム層２２は、外装材として良好な成形性を確保する役割を主に担う部材である、即ち、成形時の金属箔のネッキングによる破断を防止する役割を担うものである。
【００４０】
前記耐熱性樹脂フィルム層２、２２としては、特に限定されるものではないが、例えば、延伸ポリアミドフィルム（延伸ナイロンフィルム等）、延伸ポリエステルフィルムが好ましく用いられる。中でも、前記耐熱性樹脂フィルム層２、２２としては、二軸延伸ポリアミドフィルム（二軸延伸ナイロンフィルム等）、二軸延伸ポリブチレンテレフタレート（ＰＢＴ）フィルム、二軸延伸ポリエチレンテレフタレート（ＰＥＴ）フィルム又は二軸延伸ポリエチレンナフタレート（ＰＥＮ）フィルムにより構成されるのが特に好ましい。前記ナイロンとしては、特に限定されるものではないが、例えば、６ナイロン、６，６ナイロン、ＭＸＤナイロン等が挙げられる。なお、前記耐熱性樹脂フィルム層２、２２は、単層（単一の延伸フィルム）で形成されていても良いし、或いは、例えば延伸ポリエステルフィルム／延伸ポリアミドフィルムからなる複層（二軸延伸ＰＥＴフィルム／二軸延伸ナイロンフィルムからなる複層等）で形成されていても良い。
【００４１】
中でも、前記耐熱性樹脂フィルム層２、２２は、外方側に配置された二軸延伸ポリエステルフィルムと、第１接着剤層５側に配置された二軸延伸ポリアミドフィルムとを含む複層構成であるのが好ましい。さらに、前記耐熱性樹脂フィルム層２、２２は、外方側に配置された二軸延伸ポリエチレンテレフタレートフィルムと、第１接着剤層５側に配置された二軸延伸ナイロンフィルムとを含む複層構成であるのがより好ましい。
【００４２】
なお、前記耐熱性樹脂フィルム層２、２２は、ポリカーボネート未延伸フィルム、ポリイミド未延伸フィルム等の耐熱性樹脂未延伸フィルムで構成されていてもよい。
【００４３】
前記耐熱性樹脂フィルム層２、２２の厚さは、１２μｍ〜５０μｍに設定されるのが好ましい。
【００４４】
前記蒸着層（第１蒸着層）７、前記第２蒸着層２３は、金属、金属酸化物及びフッ化物からなる群より選ばれる少なくとも１種の材料からなる構成であるのが好ましい。前記金属としては、特に限定されるものではないが、例えば、アルミニウム、クロム、亜鉛、ニッケル、金、銀、プラチナ等が挙げられる。また、前記金属酸化物としては、特に限定されるものではないが、例えば、アルミナ、シリカ、酸化チタン、酸化ジルコニウム等が挙げられる。前記フッ化物としては、特に限定されるものではないが、例えば、フッ化マグネシウム等が挙げられる。中でも、前記蒸着層７、前記第２蒸着層２３を形成する材料（蒸着材料）は、アルミニウム、アルミナ及びシリカからなる群より選ばれる少なくとも１種の材料であるのが好ましい。
【００４５】
前記蒸着層（第１蒸着層）７の厚さ（Ｔ、Ｔ１）は、５０Å（オングストローム）〜１００００Å（オングストローム）に設定されるのが好ましい。前記金属箔層４の厚さが３０μｍ未満では金属箔にピンホールが発生している可能性があるが、この金属箔の厚さに合わせて蒸着層（第１蒸着層）７の厚さを増減調整することで、外装材１全体として優れた水分バリア性および優れた電解液拡散防止性を確保することができる。中でも、前記蒸着層（第１蒸着層）７の厚さ（Ｔ、Ｔ１）は、５０Å〜１０００Åの範囲であるのがより好ましく、３００Å〜１０００Åの範囲であるのが特に好ましい（図１〜４参照）。
【００４６】
前記第２蒸着層２３の厚さ（Ｔ２）は、５０Å〜１００００Åに設定されるのが好ましい。前記金属箔層４の厚さが３０μｍ未満では金属箔にピンホールが発生している可能性があるが、この金属箔の厚さに合わせて第２蒸着層２３の厚さを増減調整することで、外装材１全体として優れた水分バリア性および優れた電解液拡散防止性を確保することができる。中でも、前記第２蒸着層２３の厚さ（Ｔ２）は、５０Å〜１０００Åの範囲であるのがより好ましく、３００Å〜１０００Åの範囲であるのが特に好ましい（図３、４参照）。
【００４７】
前記蒸着層（第１蒸着層）７は、前記耐熱性樹脂フィルム（第１耐熱性樹脂フィルム）２の少なくとも一方の面に上記蒸着材料が蒸着されて形成されたものであるのが好ましい。また、前記第２蒸着層２３は、前記第２耐熱性樹脂フィルム２２の少なくとも一方の面に上記蒸着材料が蒸着されて形成されたものであるのが好ましい。前記蒸着の手法としては、特に限定されるものではないが、例えば、真空蒸着法、ＰＥ−ＣＶＤ法等が挙げられる。
【００４８】
前記熱可塑性樹脂未延伸フィルム層（内側層）３は、リチウムイオン二次電池等で用いられる腐食性の強い電解液などに対しても優れた耐薬品性を具備させるとともに、外装材にヒートシール性を付与する役割を担うものである。
【００４９】
前記熱可塑性樹脂未延伸フィルム層３を構成する樹脂としては、特に限定されるものではないが、例えば、ポリエチレン、ポリプロピレン、アイオノマー、エチレンアクリル酸エチル（ＥＥＡ）、エチレンアクリル酸メチル（ＥＡＡ）、エチレンメタクリル酸メチル樹脂（ＥＭＭＡ）、エチレン−酢酸ビニル共重合樹脂（ＥＶＡ）、無水マレイン酸変性ポリプロピレン、無水マレイン酸変性ポリエチレン等が挙げられる。
【００５０】
前記熱可塑性樹脂未延伸フィルム層３の厚さは、２０μｍ〜８０μｍに設定されるのが好ましい。２０μｍ以上とすることでピンホールの発生を十分に防止できるとともに、８０μｍ以下に設定することで樹脂使用量を低減できてコスト低減を図り得る。中でも、前記熱可塑性樹脂未延伸フィルム層３の厚さは３０μｍ〜５０μｍに設定されるのが特に好ましい。なお、前記熱可塑性樹脂未延伸フィルム層３は、単層であっても良いし、複層であっても良い。
【００５１】
前記金属箔層４は、外装材１に酸素や水分の侵入を阻止するガスバリア性を付与する役割を担うものである。前記金属箔層４の厚さは、５μｍ以上３０μｍ未満であるのが好ましい。この厚さ範囲とすることで薄膜化、軽量化を図ることができると共に、前記蒸着層７、２３の厚さを増減調整することで、外装材１全体として優れた水分バリア性および優れた電解液拡散防止性を確保することができる。中でも、前記金属箔層４の厚さは、５μｍ以上２０μｍ未満であるのがより好ましく、５μｍ〜１８μｍが特に好ましい。前記金属箔としては、特に限定されるものではないが、例えば、アルミニウム箔、ステンレス箔、ニッケル箔、銅箔、チタン箔等が挙げられる。中でも、軽量化の観点から、アルミニウム箔を用いるのが好ましい。
【００５２】
外装材１の外側の耐熱性樹脂フィルム層２、２２および内側層（熱可塑性樹脂未延伸フィルム層）３は樹脂からなる層であり、これらの樹脂層には極微量ではあるが、ケースの外部からは光、酸素、液体が入り込むおそれがあり、内部からは内容物（電池の電解液、食品、医薬品等）がしみ込むおそれがある。これらの侵入物が金属箔層４に到達すると金属箔層の腐食原因となる。本発明では、前記金属箔における少なくとも前記熱可塑性樹脂層３側の面に化成皮膜が形成されているのが好ましく、この場合には金属箔層４の耐食性を向上させることができる。中でも、前記金属箔の両面に化成皮膜を形成した構成を採用するのが特に好ましく、この場合には、金属箔層４の耐食性を十分に向上させることができる。
【００５３】
前記化成皮膜は、金属箔の表面に化成処理を施すことによって形成される皮膜であり、例えば、金属箔にクロメート処理、ジルコニウム化合物を用いたノンクロム型化成処理を施すことによって形成することができる。例えば、クロメート処理の場合は、脱脂処理を行った金属箔の表面に下記１）〜３）のいずれかの混合物の水溶液を塗工した後、乾燥する。
１）リン酸と、クロム酸と、フッ化物の金属塩及びフッ化物の非金属塩からなる群より選ばれる少なくとも１種の化合物と、を含む混合物の水溶液
２）リン酸と、アクリル系樹脂、キトサン誘導体樹脂及びフェノール系樹脂からなる群より選ばれる少なくとも１種の樹脂と、クロム酸及びクロム（III）塩からなる群より選ばれる少なくとも１種の化合物と、を含む混合物の水溶液
３）リン酸と、アクリル系樹脂、キトサン誘導体樹脂及びフェノール系樹脂からなる群より選ばれる少なくとも１種の樹脂と、クロム酸及びクロム（III）塩からなる群より選ばれる少なくとも１種の化合物と、フッ化物の金属塩及びフッ化物の非金属塩からなる群より選ばれる少なくとも１種の化合物と、を含む混合物の水溶液。
【００５４】
前記化成皮膜は、クロム付着量（片面当たり）として０．１ｍｇ／ｍ2〜５０ｍｇ／ｍ2が好ましく、特に２ｍｇ／ｍ2〜２０ｍｇ／ｍ2が好ましい。
【００５５】
前記第１接着剤層５としては、特に限定されるものではないが、例えば、ポリウレタン接着剤層、ポリエステルポリウレタン接着剤層、ポリエーテルポリウレタン接着剤層等が挙げられる。前記第１接着剤層５の厚さは、１μｍ〜５μｍに設定されるのが好ましい。中でも、外装材の薄膜化、軽量化の観点から、前記第１接着剤層５の厚さは、１μｍ〜３μｍに設定されるのが特に好ましい。
【００５６】
前記第２接着剤層６としては、特に限定されるものではないが、例えば、上記第１接着剤層５として例示したものも使用できるが、電解液による膨潤の少ないポリオレフィン系接着剤を使用するのが好ましい。前記第２接着剤層６の厚さは、１μｍ〜５μｍに設定されるのが好ましい。中でも、外装材の薄膜化、軽量化の観点から、前記第２接着剤層６の厚さは、１μｍ〜３μｍに設定されるのが特に好ましい。
【００５７】
前記第３接着剤層２１としては、特に限定されるものではないが、例えば、ポリウレタン接着剤層、ポリエステルポリウレタン接着剤層、ポリエーテルポリウレタン接着剤層等が挙げられる。前記第３接着剤層２１の厚さは、１μｍ〜５μｍに設定されるのが好ましい。中でも、外装材の薄膜化、軽量化の観点から、前記第３接着剤層２１の厚さは、１μｍ〜３μｍに設定されるのが特に好ましい。
【００５８】
前記金属箔層４と前記耐熱性樹脂フィルム層２との貼り合わせ方法は、特に限定されないが、ドライラミネートと呼ばれる方法を推奨できる。具体的には、金属箔層４の上面または耐熱性樹脂フィルム層２の下面、あるいはこれらの両方の面に、調製した第１接着剤を塗布し、溶媒を蒸発させて乾燥皮膜とした後に、金属箔層４と耐熱性樹脂フィルム層２とを貼り合わせる。その後、第１接着剤の硬化条件に従って硬化させる。これにより、金属箔層４と耐熱性樹脂フィルム層２とが第１接着剤層５を介して接合される。なお、第１接着剤の塗布手法としては、グラビアコート法、リバースロールコート法、リップロールコート法等を例示できる。
【００５９】
前記金属箔層４と前記熱可塑性樹脂未延伸フィルム層３との貼り合わせ方法は、特に限定されないが、上述した金属箔層４と耐熱性樹脂フィルム層２との貼り合わせと同様に、第２接着剤を塗布して乾燥させた後に、金属箔層４と熱可塑性樹脂未延伸フィルム層３とを貼り合わせるドライラミネート法を例示できる。
【００６０】
前記熱可塑性樹脂層３および前記耐熱性樹脂層２には、添加剤が添加含有されていてもよい。このような添加剤としては、特に限定されるものではないが、例えば、ブロッキング防止剤（シリカ、タルク、カオリン、アクリル樹脂ビーズ等）、滑剤（脂肪酸アマイド、ワックス等）、酸化防止剤（ヒンダードフェノール等）などが挙げられる。
【００６１】
本発明の外装材１の厚さは、３０μｍ〜８０μｍに設定されるのが好ましい。８０μｍ以下であることで、この外装材１を用いて外装された電気化学デバイス３０の重量エネルギー密度及び体積エネルギー密度を向上させることができる。中でも、前記外装材１の厚さは、３０μｍ〜６５μｍに設定されるのがより好ましい。
【００６２】
本発明の外装材１は、図１〜４に示した積層構造に特に限定されるものではなく、さらに層を追加して外装材として機能を向上させることもできる。例えば、外装材の外面の物理的耐久性（傷防止等）を向上させるために、図１に示す構成において蒸着層７の表面（外面）に表面処理を行ってもよい。また、同様に、図３に示す構成において第２蒸着層２３の表面（外面）に表面処理を行ってもよい。
【００６３】
このような表面処理としては、例えば、化成処理すること等が挙げられる。前記化成処理としては、例えば、クロメート処理の他、ジルコニウム化合物を用いたノンクロム型化成処理等が挙げられる。
【００６４】
また、上記実施形態では、第１接着剤層５と第２接着剤層６を設けた構成を採用しているが、これら両層５、６は、いずれも必須の構成層ではなく、これらを設けない構成を採用することもできる。また、前記第３接着剤層２１も必須の構成層ではなく、これを設けない構成を採用することもできる。
【００６５】
本発明の外装材１を成形（深絞り成形、張り出し成形等）することにより、電気化学デバイス用成形ケース（電池ケース等）を得ることができる。
【００６６】
次に、本発明の電気化学デバイス３０の一実施形態を図５、６に示す。図５、６に示すように、本発明の外装材１を成形して得られた成形ケース１Ａの収容凹部内に、略直方体形状の電気化学デバイス本体部（電気化学素子）３１が収容され、該電気化学デバイス本体部３１の上に、本発明の外装材１がその内側層３側を内方（下側）にして配置され、該平面状外装材１の内側層３の周縁部と、前記成形ケース１Ａのフランジ部（封止用周縁部）２９の内側層３とがヒートシールによりシール接合されて封止されることによって、本発明の電気化学デバイス３０が構成されている。
【００６７】
図５において、３９は、前記外装材１の周縁部と、前記成形ケース１Ａのフランジ部（封止用周縁部）２９とが接合（溶着）されたヒートシール部である。
【００６８】
前記電気化学デバイス本体部３１としては、特に限定されるものではないが、例えば、電池本体部、キャパシタ本体部、コンデンサ本体部等が挙げられる。
【００６９】
前記ヒートシール部３９の幅は、０．５ｍｍ以上に設定するのが好ましい。０．５ｍｍ以上とすることで封止を確実に行うことができる。中でも、前記ヒートシール部３９の幅は、３ｍｍ〜１５ｍｍに設定するのが好ましい。
【実施例】
【００７０】
次に、本発明の具体的実施例について説明するが、本発明はこれら実施例のものに特に限定されるものではない。
【００７１】
＜実施例１＞
厚さ１５μｍの軟質アルミニウム箔（ＪＩＳ  Ａ８０７９で規定される軟質アルミニウム合金箔）の両面に、リン酸、ポリアクリル酸（アクリル系樹脂）、クロム（III）塩化合物、水、アルコールからなる化成処理液を塗布した後、１５０℃で乾燥を行うことによって、両面に化成皮膜を形成したアルミニウム箔を準備した。この化成皮膜によるクロム付着量は、片面で５ｍｇ／ｍ2であった。
【００７２】
次に、前記両面に化成皮膜を形成したアルミニウム箔４の一方の面に、二液硬化型ポリエステル−ウレタン系樹脂接着剤を塗布して乾燥させて第１接着剤層５を形成し、該第１接着剤層５の表面に、片面に厚さ５００Åのアルミニウム蒸着層７が真空蒸着法により蒸着された厚さ１２μｍの２軸延伸ポリエステルフィルム２の非蒸着面を貼り合わせると共に、前記アルミニウム箔４の他方の面に二液硬化型接着剤（酸変性ポリプロピレンを主剤とし、ヘキサメチレンジイソシアネートを硬化剤とする二液硬化型接着剤）を塗布して乾燥させて第２接着剤層６とし、該第２接着剤層６の表面に、厚さ２５μｍの未延伸ポリプロピレンフィルム３を貼り合わせた。この積層体を４０℃環境下で３日間放置する（養生を行う）ことによって、図１に示す電気化学デバイス用外装材１を得た。
【００７３】
＜実施例２＞
厚さ１５μｍの軟質アルミニウム合金箔に代えて、厚さ７μｍの軟質アルミニウム合金箔を用いた以外は、実施例１と同様にして、図１に示す電気化学デバイス用外装材１を得た。
【００７４】
＜実施例３＞
厚さ５００Åのアルミニウム蒸着層７を、厚さ５００Åのアルミナ蒸着層７に代えた以外は、実施例１と同様にして、図１に示す電気化学デバイス用外装材１を得た。
【００７５】
＜実施例４＞
アルミニウム蒸着層７の厚さを１００Åに変更した以外は、実施例１と同様にして、図１に示す電気化学デバイス用外装材１を得た。
【００７６】
＜実施例５＞
実施例２で得られた外装材における蒸着層（第１蒸着層）７の外面に、厚さ３μｍの塗布量に設定した２液硬化型ポリエステル−ウレタン系接着剤（第３接着剤）２１を介して、片面に厚さ５００Åのアルミニウム蒸着層（第２蒸着層）２３が蒸着された厚さ１２μｍの２軸延伸ポリエステルフィルム（第２耐熱性樹脂延伸フィルム層）２２の非蒸着面を貼り合わせることによって、図３に示す電気化学デバイス用外装材１を得た。
【００７７】
＜比較例１＞
片面に厚さ５００Åのアルミニウム蒸着層が蒸着された厚さ１２μｍの２軸延伸ポリエステルフィルムに代えて、厚さ１２μｍの２軸延伸ポリエステルフィルム（蒸着されていないもの）を用いた以外は、実施例１と同様にして電気化学デバイス用外装材を得た。
【００７８】
＜比較例２＞
厚さ１５μｍの軟質アルミニウム合金箔に代えて、厚さ４０μｍの軟質アルミニウム合金箔を用いた以外は、比較例１と同様にして電気化学デバイス用外装材を得た。
【００７９】
【表１】
2015176658.tif 000003
【００８０】
【表２】
2015176658.tif 000004
【００８１】
【表３】
2015176658.tif 000005
【００８２】
上記のようにして得られた各電気化学デバイス用外装材を用いて下記のとおり電池（模擬電池）を作成した。まず、外装材を縦１２０ｍｍ×横１００ｍｍの大きさに裁断し、この裁断した外装材を、雄型と雌型からなる金型を用いて、縦１００ｍｍ×横８０ｍｍ×深さ２ｍｍの上面が開放された略直方体形状にエンボス成形することによって、周囲にフランジ部２９を有する成形ケース１Ａを作成した（図６参照）。なお、上面が開放された略直方体形状の底面の内面が未延伸ポリプロピレンフィルム（内側層）３になるようにエンボス成形した。一方、エンボス成形を施さない縦１２０ｍｍ×横１００ｍｍの大きさの外装材１の裁断品（以下、「平面状外装材」という）も作成した（図６参照）。
【００８３】
厚さ３０μｍの軟質アルミニウム箔、厚さ１００μｍのポリプロピレンフィルム、厚さ３０μｍの軟質銅箔を層状に重ね合わせて縦９５ｍｍ×横７５ｍｍの大きさに打ち抜いた模擬電極を作成し、この模擬電極を１０枚積層して、電気化学デバイス本体部（模擬品）３１を得た（図６参照）。
【００８４】
しかして、図５に示すように、前記成形ケース１Ａの上面開放の略直方体形状のエンボス部に前記電気化学デバイス本体部３１を装填した後、前記成形ケース１Ａと前記平面状外装材１とを、互いの内側層３同士が向き合うように重ね合わせ、前記平面状外装材１の内側層３の周縁部と、前記成形ケース１Ａのフランジ部２９の内側層３とを、その４辺のうちの３辺について２００℃に加熱した金属製熱板を０．３ＭＰａの圧力で３秒間当てることによってヒートシール接合を行ってヒートシール部３９を形成した後、これを露点−６０℃のドライルーム内に２４時間放置した。
【００８５】
次に、露点−６０℃のドライルーム内で、前記ヒートシール接合体における未だ接合されていない１辺の開放部を介して、注射器を用いて電解液（エチレンカーボネート：ジメチレンカーボネート：ジメチルカーボネートが、１：１：１の体積比率で混合された混合カーボネートにＬｉＰＦ6を添加して得られたＬｉＰＦ6濃度が１モル／Ｌの電解液）１０ｍＬを内部に注入滴下した後、０．０８６ＭＰａの減圧状態で、前記ヒートシール接合体の未接合の１辺部に、２００℃に加熱した金属製熱板を０．３ＭＰａの圧力で３秒間当ててヒートシール接合を行うことによって、封止を完了して、図５に示す電池（模擬電池）３０を得た。
【００８６】
上記のようにして得られた電池（模擬電池）について、下記評価試験法に基づいて、模擬電池内部の電解液中の水分量の測定による水分バリア性評価、および電解液拡散防止性の評価を行った。これらの結果を表２、３に示す。
【００８７】
＜水分バリア性の評価試験法＞
各実施例、各比較例ごとに、それぞれ９個のサンプル（模擬電池）を準備し、４０℃、湿度９０％の第１恒温恒湿槽、６０℃、湿度９０％の第２恒温恒湿槽、８０℃、湿度９０％の第３恒温恒湿槽にそれぞれ３個配置せしめた後、１週間経過後に１個取り出し、２週間経過後に１個取り出し、３週間経過後に１個取り出し、それぞれについてシリンジを用いて電池内部の電解液を１ｍＬ取り出し、カールフィッシャー水分測定器（平沼産業株式会社製「ＡＱ２２５０」）を用いて電解液中の水分量を測定した。
【００８８】
表２の結果において、初期の（試験開始前の）水分量と比較して、１週間経過後以降の水分量は、いずれも明らかに増加しているが、これは、模擬電池や、外装材のポリプロピレンフィルムに微量含まれていた水分が電解液中に溶出したものと考えられる。比較例１の結果（１、２、３週間経過後の水分量）との比較から、実施例１〜５の外装材を用いて構成された模擬電池では、極端な（実質的な）水分増加は認められず、本発明の外装材による水分バリアの優れた効果を確認することができた。
【００８９】
＜電解液拡散防止性の評価試験法＞
各実施例、各比較例ごとに、それぞれ３個のサンプル（模擬電池）を準備し、電子天秤でそれぞれの質量（以下、「初期質量」という）を測定した。次に、各サンプルをそれぞれポリプロピレン製のトレーに入れて、４０℃の第１恒温槽、６０℃の第２恒温槽、８０℃の第３恒温槽にそれぞれ１個配置せしめた後、それぞれ、１週間経過後に取り出して質量測定を行った後、直ちに当該恒温槽に戻した。２週間経過後、３週間経過後にも同様にして質量測定を行った。この時、電解液が拡散して抜け出た分だけ質量は減少することになり、電解液が抜け出ていない場合には質量変化はない。
【００９０】
Ｘ＝｛（１週間後の質量）−（初期質量）｝÷（初期質量）×１００
Ｙ＝｛（２週間後の質量）−（初期質量）｝÷（初期質量）×１００
Ｚ＝｛（３週間後の質量）−（初期質量）｝÷（初期質量）×１００
１週間経過後の質量変化率Ｘ（％）、２週間経過後の質量変化率Ｙ（％）、３週間経過後の質量変化率Ｚ（％）を、それぞれ上記の計算式により算出した。
【００９１】
表から明らかなように、本発明に係る実施例１〜５の電気化学デバイス用外装材を用いて構成された電池（模擬電池）は、蒸着層が設けられていない比較例１の外装材と比較して、外装材の厚さが同等である（軽量化されている）にもかかわらず、水分バリア性に優れていると共に、電解液の拡散防止性にも優れていた。即ち、本発明に係る実施例１〜５の電気化学デバイス用外装材を用いて構成された電池（模擬電池）では、優れた水分バリア性、優れた電解液拡散防止性、十分な軽量性の３つを同時に充足することができた。
【００９２】
これに対し、蒸着層が設けられていない比較例１の外装材では、軽量化されているものの、水分バリア性に劣っているし、電解液の拡散防止性も劣っていた。また、比較例２の外装材では、水分バリア性に優れていると共に、電解液の拡散防止性にも優れていたが、軽量化はできていない。このように、比較例１、２では、優れた水分バリア性、優れた電解液拡散防止性、十分な軽量性の３つを同時に充足することはできなかった。
【００９３】
なお、実施例２の外装材における蒸着層７の外面に、さらに第２外側層２０（第２耐熱性樹脂フィルム層２２＋第２蒸着層２３）が設けられた実施例５の電気化学デバイス用外装材（図３参照）を用いて構成された電池（模擬電池）では、第２外側層を有していないこと以外は同様構成である実施例２との対比から、水分バリア性をさらに向上できると共に、電解液拡散防止性もさらに向上できることがわかる。このような第２外側層２０を設けた構成に関して重要な点は、金属箔の厚さを７μｍと相当に薄くしていてその結果として十分に軽量化できている構成でありながら、より優れた水分バリア性及びより優れた電解液拡散防止性が得られるという技術事項である。
【産業上の利用可能性】
【００９４】
本発明に係る電気化学デバイス用外装材は、例えば、電池用外装材、コンデンサ用外装材として好適に用いられるが、特にこのような用途に限定されるものではない。中でも、本発明に係る電気化学デバイス用外装材は、３０ｍＡ〜５００ｍＡの容量の小型の電気化学デバイス用の外装材として好適である。
【００９５】
本発明に係る電気化学デバイスは、例えば、
１）スマートフォン、タブレット等の携帯機器に使用されるリチウムポリマー電池、リチウムイオン電池、リチウムイオンキャパシタ、電気二重層コンデンサ
２）ハイブリッド自動車、電気自動車等の電源
３）風力発電、太陽光発電、夜間電気の蓄電用に使用される電池やコンデンサ
等として好適であるが、特にこのような用途に限定されるものではない。
【符号の説明】
【００９６】
１…電気化学デバイス用外装材
２…耐熱性樹脂フィルム層（第１耐熱性樹脂フィルム層）
３…熱可塑性樹脂未延伸フィルム層（内側層）
４…金属箔層
５…第１接着剤層
６…第２接着剤層
７…蒸着層（第１蒸着層）
１０…外側層（第１外側層）
２０…第２外側層
２１…第３接着剤層
２２…第２耐熱性樹脂フィルム層
２３…第２蒸着層
３０…電気化学デバイス
３１…電気化学デバイス本体部（電気化学素子）
Ｔ、Ｔ１、Ｔ２…各蒸着層の厚さ
【図１】
2015176658.tif 000006
【図２】
2015176658.tif 000007
【図３】
2015176658.tif 000008
【図４】
2015176658.tif 000009
【図５】
2015176658.tif 000010
【図６】
2015176658.tif 000011